СПОСОБ ИЗГОТОВЛЕНИЯ ФЛУОРЕСЦИРУЮЩЕЙ ПОЛИМЕРНОЙ ПЛЕНКИ

1. Способ изготовления флуоресцирующей полимерной пленки, заключающийся в дозировании и загрузке термопластичного полимера и материала, содержащего флуоресцирующий компонент в бункер экструдера и изготовлении пленки, отличающийся тем, что в качестве материала, содержащего флуоресцирующий компонент используют родственный термопластичный полимер с квантовыми точками, введенными в его объем, а перед изготовлением пленки осуществляют продувку бункера неокислительной газовой средой.
2. Способ по п.1, отличающийся тем, что продувку бункера осуществляют в течение не менее 20 минут при расходе неокислительной газовой среды не менее 5 л/мин.
3. Способ по п.1, отличающийся тем, что в качестве неокислительной газовой среды используют инертный газ или азот.
4. Способ по п.1, отличающийся тем, что термопластичный полимер и материал, содержащий флуоресцирующий компонент загружают в бункер в соотношении от 100:1 до 10:1 весовых частей.
5. Способ по п.2 или 4, отличающийся тем, что устанавливают температуру плавления полимера в экструдере не выше 180°C.
6. Способ по п.5, отличающийся тем, что для снижения температуры переработки полимера используют добавку, снижающую температуру плавления в количестве 0,1÷2,0% масс.
7. Способ по п.5, отличающийся тем, что для повышения текучести полимера используют реомодификатор в количестве 0,1÷2,0% масс.
8. Способ по п.5, отличающийся тем, что для повышения прозрачности пленки используют нуклеатор в количестве не более 2,0% масс.
9. Способ по п.5, отличающийся тем, что для снижения интенсивности окислительных процессов используют добавку на основе фенолсодержащих соединений и органических фосфитов.
10. Способ по п.5, отличающийся тем, что изготовление пленки осуществляют соэкструзией с образованием флуоресцирующего слоя и, по меньшей мере, одного дополнительного слоя.
2
2
11. Способ по п.5, отличающийся тем, что в качестве квантовых точек, используют полупроводниковые коллоидные материалы, выбранные из группы CdSe, CdS, CdTe, InP, InAs, CuInS, CuInSe, ZnS, CdS, CdZnS, CdZnSe.
12. Способ по п.10, отличающийся тем, что в качестве термопластичного полимера для изготовления дополнительного слоя используют полимер, обладающий более высокими механическими свойствами по отношению к полимеру с квантовыми точками.
13. Способ по п.10, отличающийся тем, что изготовление пленки осуществляют с образованием двух дополнительных слоев и размещенного между ними флуоресцирующего слоя.
14. Способ по п.11, отличающийся тем, что для повышения совместимости полупроводниковых материалов во флуоресцирующем слое используют N,N′-алкилпроизводные 4-аминопиредина, триоктилфосфин, стеариновую и олеиновые кислоты, тиогликолевую кислоту, четвертичные аммониевые основания, алифатические амины и алифатические тиоспирты.